(57)【要約】      （修正有）【課題】柔らかくて細かいファーのような手触り感、低光沢度及び優れたプリント性を有し、受容度と利用率を向上できるＰＥＴ合成紙を提供する。【解決手段】ＰＥＴ基材１１と、ＰＥＴ基材に塗布されたフレキシブルインク吸収塗布層１５とからなり、フレキシブルインク吸収塗布層がアクリル塗布層１６と、アクリル塗布層から突出されたポリウレタン塗布層１８とを含むＰＥＴ合成紙１０であって、フレキシブルインク吸収塗布層は、（１）ポリウレタン樹脂２〜４０ｗｔ％、（２）アクリル樹脂単量体２〜４０ｗｔ％、（３）架橋剤０．５〜３０ｗｔ％、（４）表面変性充填粒子０．０５〜３０ｗｔ％、（５）発泡剤０．５〜３０ｗｔ％、（６）添加剤０．０５〜１０ｗｔ％、及び（７）水である溶媒５０〜８５ｗｔ％、を各成分の合計が１００ｗｔ％になるように含む。【選択図】図１
2020075479.tif 000002
【特許請求の範囲】
【請求項１】
ＰＥＴ基材と、
前記ＰＥＴ基材に塗布された厚さ４〜２４μｍのフレキシブルインク吸収塗布層と、
を含むＰＥＴ合成紙であって、
前記フレキシブルインク吸収塗布層は、アクリル塗布層と、前記アクリル塗布層から突出して島形状に形成されたポリウレタン塗布層とを含み、前記フレキシブルインク吸収塗布層は、
（１）ポリウレタン樹脂２〜４０ｗｔ％、
（２）アクリル樹脂単量体２〜４０ｗｔ％、
（３）架橋剤０．５〜３０ｗｔ％、
（４）表面変性充填粒子０．０５〜３０ｗｔ％、
（５）発泡剤０．５〜３０ｗｔ％、
（６）添加剤０．０５〜１０ｗｔ％、及び
（７）水である溶媒５０〜８５ｗｔ％、
を各成分の合計が１００ｗｔ％になるように含む、ことを特徴とする、柔らかな感触を有するＰＥＴ合成紙。
【請求項２】
前記ポリウレタン樹脂は水溶性又は水分散性のポリウレタン樹脂であり、かつ、前記ポリウレタン樹脂は、エラストマーであると共にその主鎖がポリイソシアネート及びポリオールにより形成されたポリマーであることを特徴とする、請求項１に記載のＰＥＴ合成紙。
【請求項３】
前記アクリル樹脂単量体は、（メタ）アクリル酸メチル（ＭＭＡ）、アクリル酸エチル（ＥＡ）、（メタ）アクリル酸プロピル（ＰＡ）、アクリル酸−ｎ−ブチル（ＢＡ）、（メタ）アクリル酸イソブチル（ＩＢＡ）、（メタ）アクリル酸ペンチル、（メタ）アクリル酸へキシル、（メタ）アクリル酸へプチル、（メタ）アクリル酸オクチル、（メタ）アクリル酸２−エチルへキシル（２−ＨＥＡ）、（メタ）アクリル酸−ｎ−オクチル（ＯＡ）、（メタ）アクリル酸イソオクチル（ＩＯＡ）、（メタ）アクリル酸ノニル（ＮＡ）、（メタ）アクリル酸デカニル、（メタ）アクリル酸ラウリル（ＬＡ）、（メタ）アクリル酸ステアリル、（メタ）アクリル酸メトキシエチル（ＭＯＥＡ）、ｎ−ブチルアクリル酸メチル（ｎ−ＢＭＡ）、アクリル酸２−エチルへキシル（２−ＥＨＡ）又は（メタ）アクリル酸エトキシメチル（ＥＯＭＡＡ）から選ばれる１種以上であることを特徴とする、請求項１に記載のＰＥＴ合成紙。
【請求項４】
前記架橋剤は、メラミン、又はメラミンとホルムアルデヒドを縮合させて得たヒドロキシメチル変性されたメラミン誘導体から選ばれるものであることを特徴とする、請求項１に記載のＰＥＴ合成紙。
【請求項５】
前記架橋剤は、イソシアネート系架橋剤、アジリジン系架橋剤、オキサゾリン系架橋剤又はカルボジイミド系架橋剤から選ばれる１種以上であることを特徴とする、請求項１に記載のＰＥＴ合成紙。
【請求項６】
前記充填粒子は、酸化ケイ素、酸化チタン、酸化アルミ、水酸化アルミ、炭酸カルシウム、リン酸カルシウム又は硫酸バリウムから選ばれる１種以上であると共に、その粒子径が０．００５〜１０μｍにあることを特徴とする、請求項１に記載のＰＥＴ合成紙。
【請求項７】
前記発泡剤は、Ｎ−ニトロソ化合物、アゾ化合物又はヒドラジド類化合物から選ばれるものであることを特徴とする、請求項１に記載のＰＥＴ合成紙。
【請求項８】
前記添加剤は、助剤、触媒又は共溶媒から選ばれる１種以上を含むことを特徴とする、請求項１に記載のＰＥＴ合成紙。
【発明の詳細な説明】
【技術分野】
【０００１】
本発明は、ＰＥＴ合成紙に関し、特に、柔らかな手触り感を有し、伝統的なオフセット印刷、デジタル印刷及びインクジェット（Ｉｎｋｊｅｔ）印刷に適用され得るＰＥＴ合成紙に関する。
【背景技術】
【０００２】
従来技術における天然木材パルプによる紙又はポリオレフィン合成紙は、いずれも伝統的なオフセット印刷、デジタル印刷及びインクジェット（Ｉｎｋｊｅｔ）印刷に適用され得る。然しながら、手触り感が粗くて柔らかくないということに欠点がある。
【０００３】
ポリオレフィン合成紙の受容度と利用率を向上させるために、柔らかさを有して手触りによる弾性感が良好で、プリント効果、インク密着性及び防水性が良い合成紙は、業界において絶えずに努力して図れようとする目的である。
【発明の概要】
【０００４】
これに鑑みて、本発明の主な目的は、柔らかくて細かいファーのような手触り感、低光沢度及び優れたプリント性を有し、ＰＥＴ基材と、上記ＰＥＴ基材に塗布された厚さ４〜２４μｍのフレキシブルインク吸収塗布層とからなるＰＥＴ合成紙において、上記フレキシブルインク吸収塗布層がアクリル塗布層と、アクリル塗布層から突出して島形状を構成するポリウレタン塗布層とを含み、上記フレキシブルインク吸収塗布層はその全重量を基にして、各成分の合計が１００ｗｔ％になるように以下の各成分を含む、ＰＥＴ合成紙を提供することにある。
【０００５】
（１）エラストマーであってその主鎖がポリイソシアネートとポリオールから形成されたポリマーを有するポリウレタン樹脂２〜４０ｗｔ％
（２）アクリル樹脂単量体２〜４０ｗｔ％
（３）イソシアネート系架橋剤、アジリジン系架橋剤、オキサゾリン系架橋剤又はカルボジイミド系架橋剤から選ばれる１種以上の架橋剤０．５〜３０ｗｔ％
（４）表面変性充填粒子０．０５〜３０ｗｔ％
（５）Ｎ−ニトロソ化合物、アゾ化合物又はヒドラジド類化合物から選ばれる発泡剤０．５〜３０ｗｔ％
（６）助剤、触媒又は共溶媒から選ばれる１種以上を含む添加剤０．０５〜１０ｗｔ％
（７）水である溶媒５０〜８５ｗｔ％
【０００６】
本発明に係るＰＥＴ合成紙によれは、柔らかくて細かいファーのような手触り感、低光沢度及び優れたプリント性を有し、ＰＥＴ合成紙の受容度と利用率を向上できるという有利な効果がある。
【図面の簡単な説明】
【０００７】
【図１】本発明に係るＰＥＴ合成紙の構造模式図である。
【発明を実施するための形態】
【０００８】
本発明に係るＰＥＴ合成紙１０は、図１に示すように、柔らかくて細かい手触り感、低光沢を有し、オフセット印刷やデジタル印刷に適用され得るＰＥＴ合成紙であり、ＰＥＴ基材１１とフレキシブルインク吸収塗布層１５とからなり、その中、上記フレキシブルインク吸収塗布層１５がポリウレタンとアクリルによる島形の塗布層であり、アクリル樹脂成分で島形のアクリル塗布層１６を形成し、ポリウレタン成分でアクリル塗布層１６から突出して島形状のポリウレタン塗布層１８を形成するようになる。そして、上記ＰＥＴ基材１１の表面に上記フレキシブルインク吸収塗布層１５を塗布し、上記ＰＥＴ基材１１の表面における塗布層を形成するようになる。
【０００９】
本発明に係るＰＥＴ合成紙１０においては、上記フレキシブルインク吸収塗布層１５のポリウレタン塗布層１８によって柔らかくて細かい手触り感及び低光沢などの特性を有し、上記フレキシブルインク吸収塗布層１５のアクリル塗布層１６によって、伝統的なオフセット印刷、デジタル印刷及びインクジェット（Ｉｎｋｊｅｔ）印刷に適用され得るようになる。
【００１０】
上記フレキシブルインク吸収塗布層１５の組成としては、水溶性塗布液であり、その全重量を基にして、各成分の合計が１００ｗｔ％になるように以下の各成分を含む。
（１）ポリウレタン樹脂２〜４０ｗｔ％
（２）アクリル樹脂単量体２〜４０ｗｔ％
（３）架橋剤０．５〜３０ｗｔ％
（４）表面変性充填粒子０．０５〜３０ｗｔ％
（５）発泡剤０．５〜３０ｗｔ％
（６）添加剤０．０５〜１０ｗｔ％
（７）水である溶媒５０〜８５ｗｔ％
【００１１】
本発明のポリウレタン樹脂はエラストマーであり、ポリイソシアネート（ｐｏｌｙｉｓｏｃｙａｎａｔｅ）とポリオール（ｐｏｌｙｏｌ）から形成されたリニアポリマーである主鎖を、エチレンジアミンで鎖延長することによって、ポリエーテル又はポリエステルを「ソフトセグメント」とするノニオン基を得、その側鎖がスルホン酸基を有するアニオン基及びノニオン基になるようなものである。
【００１２】
上記ポリイソシアネートは、トリレンジイソシアネート（ＴＤＩ）、イソホロンジイソシアネート（ＩＰＤＩ）、ジフェニルメタンジイソシアネート（ＭＤＩ）、ジシクロへキシルメタンジイソシアネート（ＨＭＤＩ）、リジンジイソシアネート（ＬＤＩ）、パラフェニレンジイソシアネート（ＰＰＤＩ）、ナフタレンジイソシアネート（ＮＤＩ）、ジメチルビフェニルジイソシアネート（ＴＯＤＩ）、シクロヘキサンジイソシアネート（ＣＨＤＩ）、テトラメチルキシリレンジイソシアネート（ＴＭＸＤＩ）、及び１，３−ジ（イソシアナトメチル）シクロヘキサン（Ｈ６ＸＤＩ）から選ばれるものである。
【００１３】
上記ポリオール（ｐｏｌｙｏｌ）は、ポリエステルポリオールやポリエーテルポリオールであってもよい。ポリエステルポリオールは、低分子グリコールとジカルボン酸から縮合されたものであり、例えば、エチレングリコール、１，３−プロピレングリコール、１，４−ブタンジオール、１，６−ヘキサンジオールなどの低分子ポリオールと、コハク酸、グルタル酸、アジピン酸、ピメリン酸、スベリン酸（ｓｕｂｅｒｉｃ  ａｃｉｄ）、アゼライン酸（ａｚｅｌａｉｃ  ａｃｉｄ）、セバシン酸（ｓｅｂａｃｉｃ  ａｃｉｄ）、デカンジカルボン酸、シクロヘキサンジカルボン酸などの脂肪族ジカルボン酸から縮合された縮合系のポリエステルポリオールである。それ以外、ε−カプロラクトンなどの環状エステル、グリコールの一部を反応させてヘキサメチレンジアミン又はイソホロンジアミン（ｉｓｏｐｈｏｒｏｎｅ  ｄｉａｍｉｎｅ）などのアミン類になったポリエステルアミドポリオールなどを使用してもよい。上記の各ポリオールはいずれも単独に使用してもよいし、複数を混合して使用してもよく、上記したもののコポリマーを使用してもよい。
【００１４】
ポリエーテルポリオールは、ポリテトラメチレンエーテルグリコール（ＰＴＭＧ）、ポリプロピレングリコール（ＰＰＧ）、主鎖と側鎖のポリエチレングリコール（ＰＥＧ）からなる群から選ばれる１種以上である。
【００１５】
本発明のアクリル樹脂単量体としては、（メタ）アクリル酸メチル（ＭＭＡ）、アクリル酸エチル（ＥＡ）、（メタ）アクリル酸プロピル（ＰＡ）、アクリル酸−ｎ−ブチル（ＢＡ）、（メタ）アクリル酸イソブチル（ＩＢＡ）、（メタ）アクリル酸ペンチル、（メタ）アクリル酸へキシル、（メタ）アクリル酸へプチル、（メタ）アクリル酸オクチル、（メタ）アクリル酸２−エチルへキシル（２−ＨＥＡ）、（メタ）アクリル酸−ｎ−オクチル（ＯＡ）、（メタ）アクリル酸イソオクチル（ＩＯＡ）、（メタ）アクリル酸ノニル（ＮＡ）、（メタ）アクリル酸デカニル、（メタ）アクリル酸ラウリル（ＬＡ）、（メタ）アクリル酸ステアリル、（メタ）アクリル酸メトキシエチル（ＭＯＥＡ）、ｎ−ブチルアクリル酸メチル（ｎ−ＢＭＡ）、アクリル酸２−エチルへキシル（２−ＥＨＡ）又は（メタ）アクリル酸エトキシメチル（ＥＯＭＡＡ）から選ばれるものであり、島形の塗布樹脂としてその中の１種を単独に使用してもよいし、複数を混合して使用してもよい。
【００１６】
上記架橋剤は、メラミン、メラミンとホルムアルデヒドを縮合させて得たヒドロキシメチル変性されたメラミン誘導体、イソシアネート系架橋剤、アジリジン系架橋剤、オキサゾリン系架橋剤、カルボジイミド系架橋剤の中の少なくとも１種の架橋剤であってもよい。本発明において、架橋樹脂を主成分とする好ましい使用量は０．５〜３０ｗｔ％、より好ましくは１〜２０ｗｔ％である。
【００１７】
本発明の充填粒子は、酸化ケイ素、酸化チタン、酸化アルミ、水酸化アルミ、炭酸カルシウム、リン酸カルシウム又は硫酸バリウムから選ばれる１種以上であり、その粒子径が０．００５〜１０μｍにあり、透明度、ヘイズ度、滑り性、アンチブロック性などの異なる物性要求に基づいて、大きさや粒子径の異なる充填粒子を選択してもよい。充填粒子の粒子径が大きければ、高温でのアンチブロック効果が良好になる。充填粒子の分散性が良ければ、充填粒子が凝集しにくいようになり、本発明に係るＰＥＴ合成紙のヘイズ度が低くなる。
【００１８】
本発明の充填粒子は、表面変性処理剤によって表面変性されたものである。上記表面変性処理剤は、ビニルシランカップリング剤、エポキシシランカップリング剤、スチリルシランカップリング剤、メタアクリロイルオキシランカップリング剤、アクリロイルオキシランカップリング剤、アミノシランカップリング剤、イソシアヌラトシランカップリング剤、ウレイドシランカップリング剤又はイソシアネートシランカップリング剤から選ばれる１種以上である。表面処理剤で無機粒子を変性することによって、粒子の凝集、良くない分散性、低い相溶性、低い接着性などの欠点を改良できる。本発明において、表面変性処理剤の好ましい使用量は０．５〜３０ｗｔ％、より好ましくは５〜２０ｗｔ％である。
【００１９】
本発明に用いられる添加剤は、助剤、触媒又は共溶媒の中の１種以上を含む。助剤を添加することによって、水溶性塗布液の表面張力を調整し、水溶性塗布液から形成された塗布層と基材の湿潤性、及び塗布層の平坦度を向上することができる。触媒を添加することによって、塗布層の架橋反応のレートを制御できる。溶媒を添加することによって、液体成分の揮発レートを制御できる。
【００２０】
上記助剤は、ケイ素成分、フッ素成分、又はケイ素／フッ素混合成分を含有する助剤を含む。上記ケイ素含有助剤は、ＢＹＫ社のＢＹＫ３０７、ＢＹＫ３２５、ＢＹＫ３３１、ＢＹＫ３８０Ｎ又はＢＹＫ３８１から選ばれる１種以上であってもよい。上記フッ素助剤は、３Ｍ社のＦＣ−４４３０及びＦＣ−４４３２、アメリカデュポン社のＺｏｎｙｌ  ＦＳＮ−１００、又は日本ダイキン社のＤＳＸから選ばれる１種以上であってもよい。上記ケイ素／フッ素混合成分含有助剤は、ＢＹＫ３４６、ＢＹＫ３４７又はＢＹＫ３４８から選ばれる１種以上であってもよい。
【００２１】
上記触媒は、無機物、塩類、有機物、アルカリ性物又は酸性物などである。上記共溶媒は、メタノール、エタノール、ｎ−プロパノール、イソプロパノール、ブタノール、イソブタノール、ジメチルスルホキシド、アセトン又はテトラヒドロフランなどの溶媒である。
【００２２】
本発明に係るＰＥＴ合成紙１０は、図１に示すように、伝統的なオフライン（ｏｆｆ−ｌｉｎｅ）のグラビア塗布によって、上記フレキシブルインク吸収塗布層１５を、塗布層の厚さが４〜２４μｍにあり、好ましくは５〜２０μｍであるように、ＰＥＴ基材１１の表面に塗布したものであり、両面塗布してもよい。
【００２３】
塗布後、上記フレキシブルインク吸収塗布層１５を１２０℃で塗布液を乾燥し、１２０℃の雰囲気で、発泡剤によって上記フレキシブルインク吸収塗布層１５におけるポリウレタン樹脂を発泡させて細孔を生成し、凸形状のポリウレタン塗布層１８を形成することによって、本発明に係るＰＥＴ合成紙１０の表面は柔らかい感触を有して塗布外観が良好になる。
【００２４】
１２０℃の雰囲気で、発泡剤によって上記フレキシブルインク吸収塗布層１５におけるアクリル樹脂に細孔を生成し、平坦なアクリル塗布層１６を形成することによって、印刷際のインク吸収性を向上でき、本発明に係るＰＥＴ合成紙１０は伝統的なオフセット印刷、デジタル印刷、インクジェット（Ｉｎｋｊｅｔ）印刷に適用され得るようになる。
【００２５】
表面変性された充填粒子を上記フレキシブルインク吸収塗布層１５に添加することによって、本発明に係るＰＥＴ合成紙１０のインク吸収能を向上すると共に、ＰＥＴ合成紙１０の表面摩擦力を増加し、連続供紙のプリント過程において、ＰＥＴ合成紙１０の引っ掛かり又は表面損傷を防止することができる。
【００２６】
他の添加剤によって、上記フレキシブルインク吸収塗布層１５の塗布状況を改良し、塗布層を均一に塗布してその外観を良好とすることができる。
【００２７】
以下、実施例を挙げて本発明の内容及びその達成できる効果を具体的に説明するが、本発明はこれらの実施例に制限されない。実施例の各物性評価は、以下の方法によって行われた。
【００２８】
（１）塗布外観：人の視覚によって強光環境で塗布外観を観察した。
（２）手触り感：人の指で触って感触を評価した。
（３）防水性：フレキシブルインク吸収塗布層を有するＰＥＴ合成紙とプリントされたＰＥＴ合成紙を水に２４浸漬し、インクが滲むかどうかを観察した。水で濡れたティッシュによってプリント面を１０回拭き、インクが脱落かどうかを観察し、まったくに脱落しない場合、「良」と評価した。
（４）プリント効果：プリントのための機器として、伝統的なオフセット印刷機、デジタルインクジェット機器ＨＰ  ５８００、デジタル電子インク機器ＨＰ  Ｉｎｄｉｇｏシリーズ、乾燥パワー用のレーザービームプリンター：ＨＰ  ＣＰ１０００シリーズを含む。
（５）インク密着性：プリントされたＰＥＴ合成紙に、３Ｍ  Ｓｃｏｔｃｈテープを貼り付け、指でテープの貼り付けた処を５回プレスし、テープを強力に膜表面に貼り付け、そして速やかにテープを剥がし、プリントされたインクが脱落するかどうかを観察した。インクがまったくに脱落しない場合、「良」と評価し、インクが脱落した場合、「不良」  
【００２９】
と評価した。
【実施例１】
【００３０】
表１の配合に基づいて、ポリウレタン樹脂２０ｇ、アクリル樹脂８ｇ、メラミン系架橋剤１．０ｇ、オキサゾリン系架橋剤０．５ｇ、アニオン界面活性剤Ａ  ０．１ｇ、ノニオン界面活性剤Ｂ  ０．２５ｇ、処理剤としてのケイ素含有化合物０．１ｇ、発泡剤１．２ｇ、粒子径２μｍの酸化ケイ素粒子Ａ  １．６ｇ、粒子径０．１μｍの酸化ケイ素粒子Ｂ  ３．６ｇ、水６２．３２ｇ、触媒０．１ｇ、ブチルセルロース１．２ｇ、ケイ素又はフッ素含有助剤化合物０．０３ｇなどを含み、フレキシブルインク吸収塗布層を形成するための水溶性塗布液を調製した。均一に攪拌した後、水溶性塗布液をＰＥＴ基材に約１０μｍになるように均一に塗布し、そして塗布されたＰＥＴ基材を１２０℃の加熱ゾーンに導入し、乾燥によって水溶性塗布液（又は塗布層）の水分を除去し、塗布層のポリウレタン樹脂を発泡させて細孔を生成して凸形状のポリウレタン塗布層を形成し、ＰＥＴ合成紙を製造した。ＰＥＴ合成紙の物性を測定し、その結果を表１に示す。
【実施例２】
【００３１】
表１の配合に基づいて、フレキシブルインク吸収塗布層を形成するための水溶性塗布液を調製し、実施例１の配合に比べると、ケイ素含有化合物の使用量を０．１ｇから０．０５ｇに低減し、酸化ケイ素粒子Ａの使用量を１．６ｇから２．１ｇに増加し、酸化ケイ素粒子Ｂの使用量を３．６ｇから２．５ｇに低減した。製造されたＰＥＴ合成紙の物性を測定し、その結果を表１に示す。
【実施例３】
【００３２】
表１の配合に基づいて、フレキシブルインク吸収塗布層を形成するための水溶性塗布液を調製し、実施例１の配合に比べると、樹脂、表面処理剤、充填粒子及び添加剤の使用量を倍増し、即ち、ポリウレタン樹脂４０ｇ、アクリル樹脂１６ｇ、メラミン系架橋剤１．５ｇ、オキサゾリン系架橋剤１．２ｇ、アニオン界面活性剤Ａ  ０．２ｇ、ノニオン界面活性剤Ｂ  ０．５ｇ、処理剤であるケイ素含有化合物０．２ｇ、発泡剤２．５ｇ、粒子径２μｍの酸化ケイ素粒子Ａ  ３．２ｇ、粒子径０．１μｍの酸化ケイ素粒子Ｂ  ７．２ｇ、水２５．２４ｇ、触媒０．２ｇ、ブチルセルロース２．４ｇ、ケイ素又はフッ素含有助剤化合物０．０６ｇなどを含むようになった。均一に攪拌した後、水溶性塗布液をＰＥＴ基材に約１０μｍになるように均一に塗布し、そして塗布されたＰＥＴ基材を１２０℃の加熱ゾーンに導入し、乾燥によって水溶性塗布液（又は塗布層）の水分を除去し、塗布層のポリウレタン樹脂を発泡させて細孔を生成して凸形状のポリウレタン塗布層を形成し、ＰＥＴ合成紙を製造した。ＰＥＴ合成紙の物性を測定し、その結果を表１に示す。
【実施例４】
【００３３】
表１の配合に基づいて、フレキシブルインク吸収塗布層を形成するための水溶性塗布液を調製し、実施例１の配合に比べると、樹脂、架橋剤及び発泡剤の使用量を半減し、即ち、ポリウレタン樹脂１０ｇ、アクリル樹脂４ｇ、メラミン系架橋剤０．５ｇ、オキサゾリン系架橋剤０．２５ｇ、アニオン界面活性剤Ａ  ０．０５ｇ、ノニオン界面活性剤Ｂ  ０．１ｇ、処理剤であるケイ素含有化合物０．１ｇ、発泡剤０．６ｇ、粒子径２μｍの酸化ケイ素粒子Ａ  ０．８ｇ、粒子径０．１μｍの酸化ケイ素粒子Ｂ  ２．０ｇ、水８０．８９ｇ、触媒０．１ｇ、ブチルセルロース０．６ｇ、ケイ素又はフッ素含有助剤化合物０．０１ｇなどを含むようになった。均一に攪拌した後、水溶性塗布液をＰＥＴ基材に約１０μｍになるように均一に塗布し、そして塗布されたＰＥＴ基材を１２０℃の加熱ゾーンに導入し、乾燥によって水溶性塗布液（又は塗布層）の水分を除去し、塗布層のポリウレタン樹脂を発泡させて細孔を生成して凸形状のポリウレタン塗布層を形成し、ＰＥＴ合成紙を製造した。ＰＥＴ合成紙の物性を測定し、その結果を表１に示す。
【００３４】
［比較例１］
表１の配合に基づいて、フレキシブルインク吸収塗布層を形成するための水溶性塗布液を調製し、実施例１の配合に比べると、架橋剤を使用しなく、水の使用量が６２．１７ｇである。製造されたＰＥＴ合成紙の物性を測定し、その結果を表１に示す。
【００３５】
［比較例２］
表１の配合に基づいて、フレキシブルインク吸収塗布層を形成するための水溶性塗布液を調製し、実施例１の配合に比べると、発泡剤を使用しなく、架橋剤の使用量を増加し、即ち、ポリウレタン樹脂２０ｇ、アクリル樹脂８ｇ、メラミン系架橋剤５．０ｇ、オキサゾリン系架橋剤３．０ｇ、アニオン界面活性剤Ａ  ０．１ｇ、ノニオン界面活性剤Ｂ  ０．２５ｇ、処理剤であるケイ素含有化合物０．１ｇ、粒子径２μｍの酸化ケイ素粒子Ａ  １．６ｇ、粒子径０．１μｍの酸化ケイ素粒子Ｂ  ３．６ｇ、水６２．３２ｇ、触媒０．１ｇ、ブチルセルロース１．２ｇ、ケイ素又はフッ素含有助剤化合物０．０３ｇなどを含むようになった。均一に攪拌した後、水溶性塗布液をＰＥＴ基材に約１０μｍになるように均一に塗布し、そして塗布されたＰＥＴ基材を１２０℃の加熱ゾーンに導入し、乾燥によって水溶性塗布液（又は塗布層）の水分を除去し、塗布層のポリウレタン樹脂を発泡させて細孔を生成して凸形状のポリウレタン塗布層を形成し、ＰＥＴ合成紙を製造した。ＰＥＴ合成紙の物性を測定し、その結果を表１に示す。
【００３６】
［比較例３］
表１の配合に基づいて、フレキシブルインク吸収塗布層を形成するための水溶性塗布液を調製し、実施例１の配合に比べると、表面処理剤を使用しなかった。製造されたＰＥＴ合成紙の物性を測定し、その結果を表１に示す。
【００３７】
［比較例４］
表１の配合に基づいて、フレキシブルインク吸収塗布層を形成するための水溶性塗布液を調製し、実施例１の配合に比べると、充填粒子を使用しなかった。製造されたＰＥＴ合成紙の物性を測定し、その結果を表１に示す。
【００３８】
表１  水溶性塗布液の配合及びＰＥＴ合成紙の物性
2020075479.tif 000003
【００３９】
結果検討
１．本発明の水溶性塗布液の配合としては、ポリウレタン樹脂、アクリル樹脂、架橋剤、表面変性された充填粒子及び他の添加剤などからなり、ＰＥＴ基材に塗布してフレキシブルインク吸収塗布層を形成すると、ＰＥＴ合成紙の透明度、手触り感と塗布層の外観が著しく改良され、伝統的なオフセット印刷、デジタル印刷、インクジェット印刷に適用され得るだけでなく、プリント効果、インク密着性及び防水性のいずれも良好である。
２．実施例１〜４の水溶性塗布液は、配合におけるポリウレタン樹脂、アクリル樹脂と架橋剤が反応してＰＥＴ合成紙のフレキシブルインク吸収塗布層を形成するため、その結果、製造されたＰＥＴ合成紙の塗布面が柔らかくて細かい手触り感及び低光沢などの特性を有し、また、ＰＥＴ合成紙が優れたインク密着性を有するようになった。そして、表面変性された充填粒子を上記フレキシブルインク吸収塗布層に添加することによって、塗布層に均一に分散してＰＥＴ合成紙のインク吸収性及びプリント効果を高めるだけでなく、プリントの色がもっと鮮明になった。そして、異なる粒子径の充填粒子をブレンドして上記フレキシブルインク吸収塗布層に混合することによって、ＰＥＴ合成紙の滑り性を改良すると共に、連続供紙において引っ掛からないという効果を向上することができる。
３．実施例２の水溶性塗布液は、実施例１の水溶性塗布液に比べると、異なる粒子径と使用量の充填粒子が添加され、異なるプリント要求に基づいて充填粒子の粒子径及び使用割合を調整できるということが示された。例えば、デジタルインクジェット印刷には、比較的大きなインク吸収量が必要とされるため、粒子径が比較的小さい充填粒子の割合を増加することによって良好なプリント効果を得ることができる。例えば、伝統的なオフセット転写印刷には、比較的小さなインク吸収量が必要とされるため、粒子径が比較的大きな充填粒子の割合を増加することによって良好なプリント効果及び転写効果を得ることができる。
４．実施例３及び４の水溶性塗布液は、実施例１の水溶性塗布液に比べると、配合における樹脂、架橋剤、表面処理剤、充填粒子、発泡剤又は添加剤の使用量が倍増又は半減され、その結果、製造されたＰＥＴ合成紙の物性はそのまま正常であり、本発明の水溶性塗布液の配合条件範囲が広いということが示された。
６．比較例２の水溶性塗布液は、配合において発泡剤が使用されなくて架橋剤の使用量が増加され、その結果、製造されたＰＥＴ合成紙の塗布面の柔らかくて細かい手触り感は消えて硬くなるが、ＰＥＴ合成紙のインク密着度は変化しない。
７．比較例３の水溶性塗布液は、配合において表面処理剤が使用されなく、その結果、製造されたＰＥＴ合成紙の塗布層の表面が平坦でなく、塗布スジ、三日月形のスジ、気泡ムラなどの現象が現れた。
８．比較例４の水溶性塗布液は、配合において充填粒子が添加されなく、その結果、製造されたＰＥＴ合成紙のインク吸収効果は不良であり、プリント品位とプリント効果が悪くて連続供紙の性能も悪くなった。
【符号の説明】
【００４０】
１０    ＰＥＴ合成紙
１１    ＰＥＴ基材
１５    フレキシブルインク吸収塗布層
１６    アクリル塗布層
１８    ポリウレタン塗布層
【図１】
2020075479.tif 000004